(57)【要約】【課題】  液晶相温度範囲が広く、粘性が低く、誘電率異方性が負のアクティブマトリクス型液晶表示素子用液晶組成物を提供する。【解決手段】  第一成分として構造式(1)、【化１】2008308581.tif 000014で表される化合物を20〜65%含有し、ネマチック−アイソトロピック転移温度が68℃〜120℃であり、クリスタル又はスメクチック−ネマチック転移温度が-80℃〜-20℃であり、屈折率異方性Δnが0.05〜0.15であり、誘電率異方性Δεが-2.0〜-8.0であることを特徴とするネマチック液晶組成物。本願発明の液晶組成物により、動作温度範囲が広いアクティブマトリクス型液晶表示素子が提供され、反射または半透過モード等の液晶ディスプレイとして非常に実用的である。【選択図】        なし【特許請求の範囲】
【請求項１】
第一成分として構造式(1)、
【化１】
2008308581.tif 000012
で表される化合物を20〜65%含有し、ネマチック−アイソトロピック転移温度が68℃〜120℃であり、クリスタル又はスメクチック−ネマチック転移温度が-80℃〜-20℃であり、屈折率異方性Δnが0.05〜0.15であり、誘電率異方性Δεが-2.0〜-8.0であることを特徴とするネマチック液晶組成物。
【請求項２】
構造式(1)で表される化合物を25〜50%含有することを特徴とする請求項1記載のネマチック液晶組成物。
【請求項３】
第二成分としてとして一般式(2)、一般式(3)及び一般式(4)
【化２】
2008308581.tif 000013
(式中、R1〜R6はそれぞれ独立して炭素数1〜15のアルキル基又は炭素数2〜15のアルケニル基を表し、この基は非置換であるか、あるいは置換基として少なくとも1個のハロゲン基を有しており、そしてこれらの基中に存在する1個又は2個以上のCH2基はそれぞれ独立してO原子が相互に直接結合しないものとして-O-、-S-、-CO-により置き換えられても良く、
B1〜B7はそれぞれ独立して
(a) トランス-1,4-シクロへキシレン基(この基中に存在する1個のCH2基又は隣接していない2個以上のCH2基は -O- 又は -S- に置き換えられてもよい。)
(b) 1,4-フェニレン基(この基中に存在する1個のCH2基又は隣接していない2個以上のCH2基は -N- に置き換えられてもよい。)
からなる群より選ばれる基を表し、上記の基(a)、基(b)はCH3又はハロゲンで置換されていても良く、
L1〜L7はそれぞれ独立して単結合、-CH2CH2-、-(CH2)4-、-COO-、-OCH2-、-CH2O-、-OCF2-、-CF2O-又は-C≡C-を表し、
m、n、o、p、q及びrはそれぞれ独立して0、1又は2を表し、m+nは0、1又は2を表し、o+p、及びq+rはそれぞれ独立して0、1、2又は3を表し、
X1〜X7はそれぞれ独立してH、F又はClを表す。) で表される化合物からなる群より選ばれる1種もしくは2種以上の化合物を含有することを特徴とする請求項1記載のネマチック液晶組成物。
【請求項４】
請求項1又は2に記載のネマチック液晶組成物を用いた液晶表示素子。
【請求項５】
請求項1又は2に記載のネマチック液晶組成物を用いたアクティブマトリックス液晶表示素子。
【発明の詳細な説明】
【技術分野】
【０００１】
本発明は電気光学的液晶表示材料として有用な誘電率異方性が負のネマチック晶組成物、これを用いた液晶表示装置に関する。
【背景技術】
【０００２】
表示品質が優れていることから、アクティブマトリクス形液晶表示装置が携帯端末、液晶テレビ、プロジェクタ、コンピューター等の市場に出されている。アクティブマトリクス表示方式は、画素毎にTFT（薄膜トランジスタ）あるいはMIM（メタル・インシュレータ・メタル）等が使われており、この方式には高電圧保持率であることが重要視されている。また、更に広い視角特性を得るためにVA、IPS、OCBモードと組み合わせたTFT表示やより明るい表示を得るためにECBモードの反射型が提案されている。この様な表示素子に対応するために、現在も新しい液晶化合物あるいは液晶組成物の提案がなされている（特許文献1、特許文献2）。
【０００３】
ツイステッドネマチック液晶表示素子(TN-LCD)やスーパーツイステッドネマチック液晶表示素子(STN-LCD)においては、表示の応答速度を高速化させるために低粘性化された液晶組成物への要望が強くなっている。また低温領域から高温領域まで広い動作温度範囲を可能にするためにネマチック温度範囲の広い液晶組成物が要求されている。
【０００４】
低粘性液晶組成物は、Δn値の小さいシクロヘキサン環で構成されたビシクロヘキサン誘導体等の含有率を大きくすることで得ることができる。しかし、これらの化合物はスメクチック性が高く、ビシクロヘキサン系化合物の含有率を大きくした場合、ネマチック相下限温度(T-n)を低くすることが困難であり、広いネマチック温度範囲を有する液晶組成物を得ることが困難であった。
【０００５】
比較的低粘性である液晶組成物は既に知られており、好ましい化合物の具体例が開示されている(特許文献3)。またビシクロヘキサン誘導体とフェニルビシクロヘキサン誘導体を組み合わせた屈折率異方性の小さい液晶組成物も既に知られており、好ましい化合物の具体例が開示されている(特許文献4)。しかしながら、これら組成物の粘性は十分に低いものではなかった。又、ビニル、プロピルビシクロヘキサンを用いた液晶組成物についても既に開示されている（特許文献５参照）。しかし、当該引用文献において記載される液晶組成物は誘電率異方性が正のものであり、性質の全く異なる誘電率異方性が負の液晶組成物に関する開示は全くない。
一方、誘電率異方性が負の液晶材料として、以下のような2,3-ジフルオロフェニレン骨格を有する液晶化合物（特許文献６及び７参照）が開示されている。
【０００６】
【化１】
2008308581.tif 000002
【０００７】
（式中、R及びR’は炭素数１から１０のアルキル基又はアルコキシ基を表す。）
しかし、当該引用文献に記載される化合物のみで構成される誘電率異方性が負の液晶組成物は、液晶テレビ等の高速応答が要求される液晶組成物においては十分に低い粘性を実現するに至っていない。
以上のことから、液晶相温度範囲が広く、粘性が低い誘電率異方性が負の液晶組成物を得ることは困難であった。
【０００８】
【特許文献１】特開平２−２３３６２６号公報
【特許文献２】特公表４−５０１５７５号公報
【特許文献３】特許第２８８２５７７号公報（３２頁の例２８）
【特許文献４】特開平１０−２５９３７７（１７頁の例Ａ〜Ｄ）
【特許文献５】特開２００６−３２８３９９号
【特許文献６】特開昭６０−１９９８４０号
【特許文献７】特開平２−４７２５号
【発明の開示】
【発明が解決しようとする課題】
【０００９】
本発明が解決しようとする課題は、液晶相温度範囲が広く、粘性が低く、誘電率異方性が負のアクティブマトリクス型液晶表示素子用液晶組成物を提供すること、また、この液晶組成物を使用した動作温度範囲が広いアクティブマトリクス型液晶表示素子を提供することにある。
【課題を解決するための手段】
【００１０】
本発明は、上記課題を解決するために鋭意検討した結果、第一成分として構造式(1)、
【００１１】
【化２】
2008308581.tif 000003
で表される化合物を20〜65%含有し、ネマチック−アイソトロピック転移温度が68℃〜120℃であり、クリスタル又はスメクチック−ネマチック転移温度が-80℃〜-20℃であり、屈折率異方性Δnが0.05〜0.15であり、誘電率異方性Δεが-2.0〜-8.0であることを特徴とするアクティブマトリクス型液晶表示素子用液晶組成物及び当該液晶組成物を構成部材とする液晶表示素子を提供する。
【発明の効果】
【００１２】
本発明の液晶化合物の組み合わせによって、非常に粘性が低く、低温で安定したネマチック相を持ち、液晶相温度範囲が広く、広い範囲で屈折率異方性（Δn=0.05〜0.15）を調整でき、かつ信頼性に優れたアクティブマトリクス型液晶表示素子用液晶組成物が得られた。この組成物を用いることにより、動作温度範囲が広いアクティブマトリクス型液晶表示素子が提供され、反射または半透過モード等の液晶ディスプレイとして非常に実用的である。
【発明を実施するための最良の形態】
【００１３】
本願発明における液晶組成物において、第一成分として構造式(1)で表される化合物の含有率は20〜65%であるが、25〜50質量％の範囲であることが好ましい。
【００１４】
組成物の物性値を調整するために第二成分としてとして一般式(2)、一般式(3)及び一般式(4)
【００１５】
【化３】
2008308581.tif 000004
(式中、R1〜R6はそれぞれ独立して炭素数1〜15のアルキル基又は炭素数2〜15のアルケニル基を表し、この基は非置換であるか、あるいは置換基として少なくとも1個のハロゲン基を有しており、そしてこれらの基中に存在する1個又は2個以上のCH2基はそれぞれ独立してO原子が相互に直接結合しないものとして-O-、-S-、-CO-により置き換えられても良く、
B1〜B7はそれぞれ独立して
(a) トランス-1,4-シクロへキシレン基(この基中に存在する1個のCH2基又は隣接していない2個以上のCH2基は -O- 又は -S- に置き換えられてもよい。)
(b) 1,4-フェニレン基(この基中に存在する1個のCH2基又は隣接していない2個以上のCH2基は -N- に置き換えられてもよい。)
からなる群より選ばれる基を表し、上記の基(a)、基(b)はCH3又はハロゲンで置換されていても良く、
L1〜L7はそれぞれ独立して単結合、-CH2CH2-、-(CH2)4-、-COO-、-OCH2-、-CH2O-、-OCF2-、-CF2O-又は-C≡C-を表し、
m、n、o、p、q及びrはそれぞれ独立して0、1又は2を表し、m+nは0、1又は2を表し、o+p、及びq+rはそれぞれ独立して0、1、2又は3を表し、
X1〜X7はそれぞれ独立してH、F又はClを表す。) で表される化合物からなる群から選ばれる1種もしくは2種以上の化合物を含有することが好ましい。これらの化合物を含有する場合、1種〜15種が好ましく、3種〜10種がより好ましく、5種〜10種がさらに好ましい。又、これらの化合物からなる群の含有率は、20〜70質量％の範囲であることが好まく、30〜60質量％の範囲であることがより好ましい。
【００１６】
一般式(2)、一般式(3)又は一般式(4)において、R1〜R6は炭素数1〜10のアルキル基又は炭素数2〜10のアルケニル基、炭素数2〜10のアルキル基中に存在する1個のCH2基が-O-により置き換えられたものが好ましく、未置換の直鎖状炭素数1〜8のアルキル基又は炭素数2〜8のアルケニル基、炭素数2〜8のアルキル基中に存在する1個のCH2基が-O-により置き換えられたものがより好ましく、アルケニル基では以下の式(a)〜(e)の構造がさらに好ましい。
【００１７】
【化４】
2008308581.tif 000005
(構造式は右端で環に連結しているものとする。)
【００１８】
B1〜B7はトランス-1,4-シクロへキシレン基、1,4-フェニレン基、3-フルオロ-1,4-フェニレン基又は3,5-ジフルオロ-1,4-フェニレン基が好ましく、1,4-フェニレン基又はトランス-1,4-シクロへキシレン基がより好ましいL1〜L7は、単結合、-CH2CH2-、-(CH2)4-、-COO-、-OCH2-、-CH2O-、-OCF2-、-CF2O-又は-C≡C-であるが、-CH2CH2-、-OCH2-、-CH2O-、又は単結合が好ましく、-CH2CH2-、-OCH2-、-CH2O-又は単結合がより好ましく、-OCH2-、-CH2O-又は単結合が特に好ましい。
【００１９】
m、n、o、p、q及びrはそれぞれ独立して0、1又は2を表し、m+nは0、1又は2を表し、o+p及びq+rはそれぞれ独立して0、1、2又は3を表すが、m+nは1が好ましくo+p及びq+rは2が好ましい。X1〜X7はそれぞれ独立してH、F又はClを表すが、-H又は-Fが好ましい。
さらに詳述すると、一般式（2）の具体的な構造として以下の化合物が好ましい。
【００２０】
【化５】
2008308581.tif 000006
（式中R1及びR2はそれぞれ独立して、炭素数1〜15のアルキル基、アルコキシル基、炭素数2〜15のアルケニル基又は炭素数2〜15のアルケニルオキシ基を表す。）
一般式(3)の具体的な構造として以下の一般式で表される化合物が好ましい。
【００２１】
【化６】
2008308581.tif 000007
（式中R3及びR4はそれぞれ独立して、炭素数1〜15のアルキル基、アルコキシル基又は炭素数2〜15のアルケニル基を表す。）
一般式(4)の具体的な構造として以下の一般式で表される化合物が好ましい。
【００２２】
【化７】
2008308581.tif 000008
（式中R5及びR6はそれぞれ独立して、炭素数1〜15のアルキル基、アルコキシル基又は炭素数2〜15のアルケニル基を表す。）
【００２３】
本発明において、ネマチック相-等方性液体相転移温度（TN-I）は70℃以上であることがより好ましい。固体相又はスメクチック相−ネマチック相転移温度（T→N）は-20℃以下であることが好ましい。25℃における誘電率異方性（Δε）が-2.0〜-8.0であることが好ましく、-3.0〜-5.0であることがより好ましい。25℃における屈折率異方性（Δｎ）が0.08〜0.13であることが好ましい。
【００２４】
上記ネマチック液晶組成物は、液晶表示素子に有用であり、特にアクティブマトリクス駆動用液晶表示素子に有用であり、反射モードまたは半透過モード用液晶表示素子に用いることができる。
本発明のネマテチック液晶組成物は、上記の化合物以外に、通常のネマチック液晶、スメクチック液晶、コレステリック液晶などを含有してもよい。
【実施例】
【００２５】
以下にを挙げて本発明を更に詳述するが、本発明はこれらのに限定されるものではない。また、以下のおよび比較例の組成物における「％」は『質量％』を意味する。
TN-I    ：ネマチック相−等方性液体相転移温度(℃)を液晶相上限温度とする
T→N    ：固体相又はスメクチック相−ネマチック相転移温度(℃)を液晶相下限温度
とする。
Δε    ：誘電率異方性
Δn    ：屈折率異方性
η    ：粘性
HR    ：70℃での保持率(%)(セル厚3.5μmのVA-LCDに注入し、5V印加、フレームタ
イム16.7ms、パルス幅64μsで測定したときの測定電圧と初期印加電圧との
比を%で表した値。)
化合物記載に下記の略号を使用する。
末端のn(数字)  CnH2n+1-
-2-     -CH2CH2-
-1O-    -CH2O-
-O1-    -OCH2-
-On     -OCnH2n+1
ndm-    CnH2n+1-C=C-(CH2)m-1-
【００２６】
【化８】
2008308581.tif 000009
【００２７】
(実施例  1〜2)  液晶組成物の調整
以下に示すネマチック液晶組成物(No.1)及び(No.2)を調整しその物性値を測定し、その結果を表1に示す。
【００２８】
【表１】
2008308581.tif 000010
【００２９】
1〜2のネマチック液晶組成物(No.1)〜(No.2)特性は、ネマチック相-等方性液体相転移温度（TN-I）、固体相又はスメクチック相−ネマチック相転移温度（T→N）、誘電率異方性（Δε）、屈折率異方性（Δｎ）全ての特性において所望の値を示した。また粘性も低く、パネルの応答速度も良好であり、さらに電圧保持率の値も良好であり、高い信頼性を示した。
【００３０】
(比較例1〜2)  液晶組成物の調整
比較例として以下に示すネマチック液晶組成物(R1)〜(R2)を調整しその物性値を測定し、その結果を表2に示す。
【００３１】
【表２】
2008308581.tif 000011
【００３２】
比較例1〜比較例2は第一成分を含まないものだが、実施例と比較して粘性が高いものであった。